(57)【要約】【目的】破損の恐れがなく、屋内用装飾品としてふさわしく、且つ、遺骨のイメージと違和感を生じにくい、火葬した人骨灰または愛玩動物骨灰の一部の保存方法を提供しようとするものである。【解決手段】火葬した人の骨灰、または、火葬した愛玩動物の骨灰、若しくは、人体または愛玩動物体から離脱した前記人体の一部または前記愛玩動物体の一部と、ＳｉＯ２を主要な成分とする酸化物と、融点降下材と、を加えて混合物とし、この混合物を加熱して溶融した後、鋳型を用いて冷却し、人造石状態、または、該人造石状態とガラス状態の混合状態に凝固させて、成形体とする。【選択図】    図１
2004167135.tif 000002
【特許請求の範囲】
【請求項１】
火葬した人の骨灰、または、火葬した愛玩動物の骨灰、若しくは、人体または愛玩動物体から離脱した前記人体の一部または前記愛玩動物体の一部と、ＳｉＯ２を主要な成分とする酸化物と、融点降下材と、を加えて混合物とし、この混合物を加熱して溶融した後、鋳型を用いて冷却し、人造石状態、または、該人造石状態とガラス状態の混合状態に凝固させて、成形体としてなることを特徴とする火葬した人骨灰または愛玩動物骨灰若しくは離脱した人体の一部または愛玩動物体の一部の保存方法。
【請求項２】
火葬した人の骨灰、または、火葬した愛玩動物の骨灰、若しくは、人体または愛玩動物体から離脱した前記人体の一部または前記愛玩動物体の一部と、ＳｉＯ２を主要な成分とする酸化物と、融点降下材と、を加えて混合物とし、この混合物を加熱して溶融した後、人造石状態、または、該人造石状態とガラス状態の混合状態に凝固させて粉砕し、或いは、加熱して溶融した後急速に冷却して、砂状、または、小石状にしてなることを特徴とする火葬した人骨灰または愛玩動物骨灰若しくは離脱した人体の一部または愛玩動物体の一部の保存方法。
【請求項３】
前記酸化物として、ＳｉＯ２、ガラス、ＳｉＯ２を主成分とする鉱物、または、これらを２種類以上組み合わせたもの、若しくは、前記ＳｉＯ２、前記ガラス、前記ＳｉＯ２を主成分とする鉱物、または、これらを２種類以上組み合わせたもののいずれかに、大理石、または、蛇紋岩、或いはその双方を組み合わせたものとしてなる請求項１または２記載の火葬した人骨灰または愛玩動物骨灰若しくは離脱した人体の一部または愛玩動物体の一部の保存方法。
【請求項４】
前記融点降下材として、Ｃａ、Ｍｇ、Ｎａ、Ｌｉ、Ｋ、Ｂ、または、Ａｌのいずれかを含む、酸化物、炭酸塩、または、水酸化物、若しくは、ＣａＦ２のいずれか１種類以上を用いてなる請求項１から３のいずれか１項に記載の火葬した人骨灰または愛玩動物骨灰若しくは離脱した人体の一部または愛玩動物体の一部の保存方法。
【請求項５】
前記加熱の温度を、５００℃〜１８００℃、好ましくは、８００℃〜１６００℃としてなる請求項１から４のいずれか１項に記載の火葬した人骨灰または愛玩動物骨灰若しくは離脱した人体の一部または愛玩動物体の一部の保存方法。
【請求項６】
融点降下添加物として、ホウ砂、硝石、鉛丹、または、珪石のいずれか１種類以上を、前記混合物に加えてなる請求項１から５のいずれか１項に記載の火葬した人骨灰または愛玩動物骨灰若しくは離脱した人体の一部または愛玩動物体の一部の保存方法。
【請求項７】
着色添加物として、Ｔｉ、Ｚｎ、Ｆｅ、Ｍｎ、Ｃｏ、Ｓｒ、Ｃｕ、Ｎｉ、Ｃｄ、Ｔｅ、Ｓｅ、Ｖ、Ｐｒ、Ｎｄ、Ｅｒ、Ｓ、または、Ｍｏのいずれかを含む、酸化物、または、炭酸塩のいずれか１種類以上を、前記混合物に加えると共に、その量を、全体の１５重量％以下としてなる請求項１から６のいずれか１項に記載の火葬した人骨灰または愛玩動物骨灰若しくは離脱した人体の一部または愛玩動物体の一部の保存方法。
【請求項８】
微粒子添加物として、金、銀、白金、銅、または、パラジウムの微粒子のいずれか１種類以上を、前記混合物に加えてなる請求項１から７のいずれか１項に記載の火葬した人骨灰または愛玩動物骨灰若しくは離脱した人体の一部または愛玩動物体の一部の保存方法。
【請求項９】
請求項１から８のいずれか１項に記載の前記成形体を、置物等の物体に埋設、挿入、嵌着、または、付着させてなる火葬した人骨灰または愛玩動物骨灰若しくは離脱した人体の一部または愛玩動物体の一部の保存方法。
【発明の詳細な説明】
【０００１】
【発明の属する技術分野】
この発明は、火葬した人骨灰または愛玩動物骨灰若しくは離脱した人体の一部または愛玩動物体の一部の保存方法に関するものである。
【０００２】
【従来の技術】
なくなった人やペットを追悼する方法としては、生前の写真を写真立てに入れて飾る等が一般的であるが、一部には、火葬に付された遺骨または骨灰の一部を、石材製や木製の収納箱に納めて部屋の中に安置するような場合もある。また、特許文献１や２に記載されているように、火葬した人骨灰または愛玩動物骨灰を、コンクリート等とともに混合して硬化させたものや、陶土に混ぜて焼結したもの等を用いる方法もある。また、火葬した人骨灰または愛玩動物骨灰を、金属酸化物を焼結補助材として用いて、プレート状に加圧成型して焼結する「エターナルプレート」なるものが存在する。或いは、火葬した人骨灰または愛玩動物骨灰を、ガラス原料と混合し、加熱溶融して所定のガラス製品に成型する、特許文献３や４に記載されたものを用いる方法もある。
【０００３】
【特許文献１】
特開平９−３００８９６号公報
【特許文献２】
特開平９−３０８６６１号公報
【特許文献３】
特開２０００−７９７９８号公報
【特許文献４】
特開２０００−１０９３３８号公報
【０００４】
【発明が解決しようとする課題】
しかし、上記の収納箱は、遺骨をそのまま収納するものであり、屋内用装飾品としてはそぐわない。また、火葬した人骨灰または愛玩動物骨灰を、コンクリートに混合して硬化させたものや、陶土に混ぜて焼結したものは、人骨灰や愛玩動物骨灰そのものは何ら変質しておらず、そのままの状態で残留することから、遺骨をそのまま保存するのに近く、屋内用装飾品としてはそぐわないといえなくもない。また、「エターナルプレート」は、加圧成形した焼結品であるため、板状のものしか製造できない。また、この「エターナルプレート」は焼結品であるため、耐衝撃性は脆弱であり落下等によって破損する恐れが大きい。また、火葬した人骨灰または愛玩動物の粉砕した焼骨を、ガラス原料と混合し、加熱溶融して所定のガラス製品に成形するものは、ガラス製であることから破損しやすく、また、材料であるガラスが人造の物質であり、遺骨のイメージにそぐわない面も否定できなかった。
そこで、この発明はこれらの問題点を解決するためになされたものであって、破損の恐れがなく、屋内用装飾品としてふさわしく、且つ、遺骨のイメージと違和感を生じにくい、火葬した人骨灰または愛玩動物骨灰の一部の保存方法を提供しようとするものである。また、本発明は、遺骨のみならず、毛髪や爪等の人体から離脱した人体の一部や、愛玩動物体から離脱した羽毛等の愛玩動物体の一部を用いる場合も、その適用対象としている。
【０００５】
【課題を解決するための手段】
岩石は自然界に存在するものであり、この点で、遺骨のイメージと違和感を生じにくいといえるが、本発明者は、この自然界に存在する岩石の表面の状態とほぼ同じ状態の人造石状態を、人工的に創り出す技術を開発し、この技術を用いてなされたのが、本発明である。
【０００６】
本発明の火葬した人骨灰または愛玩動物骨灰若しくは離脱した人体の一部または愛玩動物体の一部の保存方法は、火葬した人の骨灰、または、火葬した愛玩動物の骨灰、若しくは、人体または愛玩動物体から離脱した前記人体の一部または前記愛玩動物体の一部と、ＳｉＯ２を主要な成分とする酸化物と、融点降下材と、を加えて混合物とし、この混合物を加熱して溶融した後、鋳型を用いて冷却し、人造石状態、または、この人造石状態とガラス状態の混合状態に凝固させて、成形体としてなることを特徴としている。
【０００７】
また、火葬した人骨灰または愛玩動物骨灰若しくは離脱した人体または愛玩動物体の一部の別の保存方法として、火葬した人の骨灰、または、火葬した愛玩動物の骨灰、若しくは、人体または愛玩動物体から離脱した前記人体の一部または前記愛玩動物体の一部と、ＳｉＯ２を主要な成分とする酸化物と、融点降下材と、を加えて混合物とし、この混合物を加熱して溶融した後、人造石状態、または、この人造石状態とガラス状態の混合状態に凝固させて粉砕し、或いは、加熱して溶融した後急速に冷却して、砂状、または、小石状にする方法も考えられる。
【０００８】
前記酸化物としては、ＳｉＯ２、ガラス、ＳｉＯ２を主成分とする鉱物、または、これらを２種類以上組み合わせたもの、若しくは、前記ＳｉＯ２、前記ガラス、前記ＳｉＯ２を主成分とする鉱物、または、これらを２種類以上組み合わせたもののいずれかに、大理石、または、蛇紋岩、或いはその双方を組み合わせたものが好ましい。
【０００９】
また、前記融点降下材として、Ｃａ、Ｍｇ、Ｎａ、Ｌｉ、Ｋ、Ｂ、または、Ａｌのいずれかを含む、酸化物、炭酸塩、または、水酸化物、若しくは、ＣａＦ２のいずれか１種類以上を用いるのが好ましい。
【００１０】
また、前記加熱の温度としては、５００℃〜１８００℃、より好ましくは、８００℃〜１６００℃とするのが推奨される。
【００１１】
上記の火葬した人骨灰または愛玩動物骨灰若しくは離脱した人体の一部または愛玩動物体の一部の保存方法において、融点降下添加物として、ホウ砂、硝石、鉛丹、または、珪石のいずれか１種類以上を、前記混合物に加えるようにしてもよい。
【００１２】
また、上記の火葬した人骨灰または愛玩動物骨灰若しくは離脱した人体の一部または愛玩動物体の一部の保存方法において、着色添加物として、Ｔｉ、Ｚｎ、Ｆｅ、Ｍｎ、Ｃｏ、Ｓｒ、Ｃｕ、Ｎｉ、Ｃｄ、Ｔｅ、Ｓｅ、Ｖ、Ｐｒ、Ｎｄ、Ｅｒ、Ｓ、または、Ｍｏのいずれかを含む、酸化物、または、炭酸塩のいずれか１種類以上を、前記混合物に加えると共に、その量を、全体の１５重量％以下とするのが好ましい。
【００１３】
また、上記の火葬した人骨灰または愛玩動物骨灰若しくは離脱した人体の一部または愛玩動物体の一部の保存方法において、微粒子添加物として、金、銀、白金、銅、または、パラジウムの微粒子の中から１種類以上を、前記混合物に加えるようにしてもよい。
【００１４】
また、上記の火葬した人骨灰または愛玩動物骨灰若しくは離脱した人体の一部または愛玩動物体の一部の保存方法において、前記成形体を、置物等の物体に埋設、挿入、嵌着、または、付着させるようにすることもできる。
【００１５】
【発明の実施の形態】
次に、本発明の実施例につき、図面に基づき詳しく説明する。本発明は、火葬した人骨灰または愛玩動物骨灰若しくは離脱した人体の一部または愛玩動物体の一部の保存方法であるが、本発明の実施例の一例である本実施例では、火葬した人骨灰の保存方法を取り上げる。図１は、本実施例の火葬した人骨灰の保存方法を示したフローチャートである。ＳｉＯ２を主要な成分とする酸化物としてはガラスを用いる。また、融点降下材としては、Ｂ２Ｏ３、Ｎａ２ＣＯ３、及び、Ｋ２ＣＯ３を用い、着色材としては、ＣｏＯを用いる。
【００１６】
図１において、まず、主体となる原料のガラス及び、融点降下材のＢ２Ｏ３、Ｎａ２ＣＯ３、及び、Ｋ２ＣＯ３を、粉末状になるように粉砕して混合物とする（Ｓ１）。この粉砕した混合物に、着色材のＣｏＯを加えて、全体を混合する（Ｓ２）。この混合物に火葬した人骨灰を加えて、さらに、全体を混合する（Ｓ３）。次に、この混合物を、ＰＩＤ制御された電気炉を用いて１３００℃で加熱、溶融する（Ｓ４Ａ）。同時に次の準備として、鋳型を３５０℃で予熱するが（Ｓ４Ｂ）、これは、鋳型に高温の溶融物を注入する際、鋳型が冷えていると鋳物にクラック等が生じる恐れがあり、これを防止するためである。この鋳型は、本実施例では、図２に示す円盤形状の成形体を鋳造する鋳型を用いており、この鋳型に上記の溶融物を注入して鋳造する（Ｓ５）。そして、これを冷却するが、この冷却では、上記のＰＩＤ制御された電気炉により、１時間経過する毎に５０℃低下するように、冷却速度を調節する（Ｓ６）。従って、冷却には、丸一日以上を要する。このようにゆっくり冷却するのは、上記の溶融物を再結晶化させて、人造石状態とするためである。本実施例では、このようにゆっくり冷却することにより、上記溶融物を冷却した成形体を人造石状態とすることができ、冷却して形成される成形体の表面には、自然石にない美麗な模様が形成される。ここで、冷却速度を速めると、上記の成形体は人造石状態にはならず、ガラス状、或いは、人造石状態とガラス状態の混合状態となる。次に、人造石状態となった成形体を鋳型から取り出せば、成形体はそのまま完成品となるが、研磨することにより、さらに、表面に光沢をもたせることができ、よりいっそう外見を見栄えよくすることができる（Ｓ７）。
【００１７】
上記の本実施例では、上記の成形体の形状としては、図２に示す円盤形としているが、図３（ａ）に示すような、円錐や、（ｂ）に示すような、立方体等、或いは、円柱、三角錐、多角錐、三角錐台、多角錐台、涙滴、勾玉、直方体等の、鋳造が可能な形状であれば、いかなる形状としてもよい。また、上記の成形体を、細い棒状とし、これを、図４（ａ）に示すように、樹脂製の円錐体等の成形体に細長い穴をあけて、その穴に挿入して装着するようにしてもよい。例えば、大理石等の天然石で製作した花瓶や時計を備えた置物の一部に、細長い穴をあけて、その穴に細い棒状の成形体を挿入して保存するものを製作することができ、第三者には、外見上、人骨灰を含んだ溶融物が保存されていることがわからないようにすることもできる。或いは、例えば、上記の成形体の形状を図３（ｂ）に示すような立方体とし、図４（ａ）に示すような、樹脂製の台形状の置物の上部に窪みを設けて、その窪みにこの立方体の成形体を嵌め込むようにしてもよい。或いは、樹脂製や、木製、翡翠等の天然材料で作られた塔や仏像等や、その他の置物等の内部に、上記の成形体を埋め込んだり、挿入したり、或いは、表面に嵌め込んだり、貼り付けたりしてもよい。
【００１８】
上記の本実施例では、ＳｉＯ２を主要な成分とする酸化物としては、ガラスを用いているが、ＳｉＯ２、ガラス、花崗岩等のＳｉＯ２を主成分とする鉱物、または、これらを２種類以上組み合わせたもの、若しくは、ＳｉＯ２、ガラス、花崗岩等のＳｉＯ２を主成分とする鉱物、または、これらを２種類以上組み合わせたもののいずれかに、大理石、または、蛇紋岩、或いはその双方を組み合わせて用いるようにしてもよい。特に花崗岩は、その主成分が、ＳｉＯ２であることから使いやすく、原料としては好適である。また、ＳｉＯ２を主成分とするガラスとしては、上記の本実施例で用いた石英ガラスをはじめとして、ソーダ石灰ガラス、ホウケイ酸ガラス、鉛ガラス、弗化物ガラス、或いは、これらを組み合わせて用いることができる。
【００１９】
また、上記の本実施例では、融点降下材として、Ｂ２Ｏ３、Ｎａ２ＣＯ３、及び、Ｋ２ＣＯ３を用いているが、Ｃａ、Ｍｇ、Ｎａ、Ｌｉ、Ｋ、Ｂ、または、Ａｌのいずれかを含む、酸化物、炭酸塩、または、水酸化物、若しくは、ＣａＦ２をいずれか、或いは、これらを組み合わせて用いてもよい。上記の元素の酸化物としては、例えば、ＣａＯ、ＭｇＯ、Ｎａ２Ｏ、Ｌｉ２Ｏ、Ｋ２Ｏ等があり、炭酸塩としては、例えば、ＣａＣＯ３、ＭｇＣＯ３等があり、また、水酸化物としては、例えば、Ｃａ（ＯＨ）２、Ｍｇ（ＯＨ）２、ＮａＯＨ等がある。これらの融点降下材は、融点を降下させる作用のみならず、溶融物の粘度を下げる効果もあり、粘度が降下することにより、溶融物を鋳型の隅々まで容易に行き渡たらせることができ、鋳造を精度よく行なうことができる。この点で、特に、ＳｉＯ２が高濃度の場合、塩基性酸化物を用いることが有用である。ただ、塩基度があまりに高くなると、水溶性の性質が強くなるので、成形体を水洗いすると多少溶解する恐れもあり、注意が必要である。上記の炭酸塩や水酸化物は、高温で解離して酸化物を生成し、解離したこの酸化物により、融点降下作用や粘度降下作用が生じる。
【００２０】
また、骨灰の主成分は燐酸カルシウムであるが、骨灰の量が多い場合、酸化物と融点降下材と骨灰との混合物に、融点降下添加物として、ホウ砂、硝石、鉛丹、または、珪石のいずれか、或いはこれらを組み合わせて混合することにより、燐酸カルシウムを含んだ混合物を溶融しやすくすることができる。尚、混合する岩石やガラスの種類、或いは、これらの配合割合や骨灰の配合割合によっては、これらの融点降下添加物を加えずに行なう方法もある。
【００２１】
また、上記の本実施例では、酸化物と融点降下材と骨灰との混合物を１３００℃で加熱、溶融しているが、一般的に、溶融温度は、５００℃〜１８００℃に設定する必要がある。この温度範囲は、ＳｉＯ２を主成分とする低融点ガラスの融点が５００℃であること、また、純ＳｉＯ２の融点が１７３０℃であることから由来するものである。しかし、融点降下材としてよく用いられる、Ｃａ、Ｍｇ、Ｎａ、Ｌｉ、Ｋの炭酸塩は、上述の通り、高温で解離させて酸化物を生成させる必要があるが、この解離温度は、例えばＣａＣＯ３では、ＣａＣＯ３→ＣａＯ＋ＣＯ２の解離反応が起きるのは９００℃であり、このような炭酸塩の解離温度の下限として９００℃が必要である。また、この反応によって生成されたＣａＯが、混合物の主成分であるＳｉＯ２と溶解反応するとともに、冷却条件に基づいて種々の鉱物相、例えば、クリトバライトや、ワラストナイト（硅石灰）、ラルナイト（Ｃ２Ｓ）等を生成するようにするための上限温度として、１６００℃が必要であることから、溶融温度としては、好ましくは、９００℃〜１６００℃に設定することが推奨される。
【００２２】
また、上記の本実施例では、加熱、溶融した溶融物を１時間経過する毎に５０℃低下するような冷却速度で冷却しているが、この冷却速度は、溶融物を人造石状態に凝固させて成形体とするのに、非常に重要な要素である。一般に、溶融物を人造石状態に凝固させて成形体とするには、概ね、１時間あたり１００℃以下の冷却速度とする必要があり、これよりも速い冷却速度であると、溶融物が人造石状態に凝固せず、ガラス状態、或いは、人造石状態とガラス状態の混合状態に凝固する。この温度は、絶対的なものではなく、溶融物を形成する混合物の成分の混合割合によっても異なってくる。
【００２３】
また、上記の本実施例では、着色材としては、ＣｏＯを用いているが、着色材としては、この他、Ｔｉ、Ｚｎ、Ｆｅ、Ｍｎ、Ｓｒ、Ｃｕ、Ｎｉ、Ｃｄ、Ｔｅ、Ｓｅ、Ｖ、Ｐｒ、Ｎｄ、Ｅｒ、Ｓ、または、Ｍｏのいずれかを含む、酸化物、または、炭酸塩のいずれか、或いは、Ｃｏの酸化物、または、炭酸塩も含めて、これらを組み合わせて使用することにより、種々の色に着色することができる。これらの着色材の量が多いと、きれいな色に発色しないので、これらの量を、混合物の全体の１５重量％以下とするのが好ましい。一般的には、混合物の全体の５重量％以下でも、十分な発色を得ることができる。また、金、銀、白金、銅、または、パラジウム等の微粒子を用いて着色することもできる。特に金は赤色の発色にまた、銀は黄色の発色に、それぞれ効果がある。
【００２４】
上記の本実施例によれば、ＳｉＯ２を主要な成分とする酸化物と、融点降下材との混合物に、火葬した人の骨灰を加えて混合物とし、この混合物を加熱して溶融した後、鋳型を用いて冷却し、人造石状態、または、この人造石状態とガラス状態の混合状態に凝固させて成形体とする。従って、ガラスやエターナルプレートのように割れやすいこともなく、屋内用装飾品としてふさわしく、且つ、遺骨のイメージと違和感を生じにくい、火葬した人骨灰の保存方法を提供することができる。
【００２５】
上記の本実施例の条件の下で、酸化物と融点降下材と骨灰との混合物を、加熱、溶融した後、冷却して形成された成形体は、人造石状態で凝固しており、ガラス状態でもなければ、骨灰を陶土に混ぜたり、金属酸化物を焼結補助材としたりして焼結したものでもない。この成形体が、人造石状態であるか、或いは、ガラス状態、若しくは単なる焼結状態であるかの区別は、Ｘ線回折装置を用いて行なうことができる。人造石状態で凝固している成形体の特徴として、このような成形体には、鉱物結晶が含まれているのに対して、ガラス状態で凝固したものや、骨灰を陶土に混ぜたり金属酸化物を焼結補助材としたりして単に焼結したのみで、加熱溶融した後再結晶化をしていないものには、鉱物結晶は含まれていない。そこで、上記の成形体をＸ線回折装置を用いて解析し、鉱物結晶が含まれているか否かをチェックすることにより、成形体が、人造石状態であるか否かを判定することができるのである。
【００２６】
Ｘ線回折装置を用いて行なう解析は、試料を１００ｍｅｓｈ以下の粉末にして、Ｘ線を当て、反射するＸ線を計数管で計測して、その反射パターン（回折パターン）から生成結晶相を確認するものである。以下にＸ線回折装置を用いて行なった３件の例の解析について説明する。
【００２７】
第１の例は、ガラスに１５重量％以下になるように融点降下材のＮａ２ＣＯ３、及びＫ２ＣＯ３を加えて加熱、溶融した溶融物を、１時間あたり１００℃以下の冷却速度で冷却し、完全結晶化して再結晶石としたものを解析しており、図５は、この完全結晶化した再結晶石の回折パターンを示した図である。図５において、横軸はＸ線回折装置の反射Ｘ線の計数管の回転角度（度）、縦軸は反射Ｘ線の強度（ｃｐｓ）である（以下、同様）。この第１の例では、図５からわかる通り、鉱物結晶の存在を示す鋭いピークが存在する。図中、Ｑは石英、Ｆは長石、そして、Ｍはムライト（３Ａｌ２Ｏ３・２ＳｉＯ２）である。即ち、試料は鉱物で構成されていることがわかる。
【００２８】
第２の例は、下水汚泥スラグに添加材を加え、加熱、溶融した後、冷却してガラス状とした非晶質体を解析しており、図６は、この非晶質体の回折パターンを示した図である。この場合、図６からわかる通り、鉱物結晶の存在を示すピークは全く存在せず、図６は、緩やかなカーブのブロードな回折パターンである。即ち、試料には鉱物結晶は含まれていないことがわかる。
【００２９】
第３の例は、第１の例と同じ溶融物を、第１の例よりも冷却速度を速くして、結晶相とガラスの両方を析出させたものを解析しており、図７は、この結晶相とガラスの混合体の回折パターンを示した図である。この場合、図７からわかる通り、鋭いピークと緩やかなカーブの両方が現れており、試料は鉱物結晶を含んでいるとともに、ガラス状であることがわかる。図中、Ｃは石英結晶の一種のクリトバライトである。
【００３０】
上記の本実施例の保存方法では、火葬した人骨灰を含む混合物を加熱、溶融して鋳型を用いて冷却し、人造石状態、または、この人造石状態とガラス状態の混合状態に凝固させて、成形体とする例について説明したが、混合物を加熱、溶融した後、人造石状態、または、この人造石状態とガラス状態の混合状態に凝固させて粉砕し、或いは、加熱、溶融した後急速に冷却して、砂状または小石状にするような保存方法としてもよい。この場合、加熱、溶融した後急速に冷却する方法として、溶融している状態で常温の水中に投入する等の方法がある。また、一般的には、砂の粒径としては、例えば、１ｍｍから５ｍｍ程度、小石の大きさとしては、例えば、碁石から野球のボール程度である。
【００３１】
物では、火葬した人骨灰について行なったが、愛玩動物骨灰についても、上記の説明と同様にして対処することができる。また、その作用、効果も、上記の説明で述べた内容と同様である。
【００３２】
また、毛髪や爪等の人体から離脱した人体の一部、あるいは、愛玩動物体から離脱した羽毛等の愛玩動物体の一部についても、上記の説明と同様にして対処することができる。この場合、一般的には、生前、或いは、死亡後火葬する前に人体から採取され、人体から離脱している毛髪や爪、若しくは、愛玩動物体から採取され、愛玩動物体から離脱している羽毛等を用いる。これらの毛髪や爪、羽毛等を、ＳｉＯ２を主要な成分とする酸化物や、融点降下材、あるいは、着色添加物等と混合して加熱、溶融するが、これらの毛髪や爪、羽毛等は、加熱によりその有機物成分が分解されて蒸発し、これらに含まれていた微量の無機物成分が、酸化物に変化して、これが溶融ＳｉＯ２を主要な成分とする酸化物や、融点降下材、あるいは着色添加物等とともに溶融し、その後は上記の説明と同様に処理される。従って、その作用、効果も、上記の説明で述べた内容と同様である。
【００３３】
【発明の効果】
上述したように、本発明によれば、火葬した人の骨灰、または、火葬した愛玩動物の骨灰、若しくは、人体または愛玩動物体から離脱した前記人体の一部または前記愛玩動物体の一部と、ＳｉＯ２を主要な成分とする酸化物と、融点降下材とを加えて混合物とし、この混合物を加熱して溶融した後、鋳型を用いて冷却し、人造石状態、または、この人造石状態とガラス状態の混合状態に凝固させて、成形体とする。従って、ガラスやエターナルプレートのように割れやすいこともなく、屋内用装飾品としてふさわしく、且つ、遺骨のイメージと違和感を生じにくい、火葬した人骨灰または愛玩動物骨灰若しくは離脱した人体の一部または愛玩動物体の一部の保存方法を提供することができる。また、成形体とするのに代えて、粉砕して、或いは、加熱して溶融した後急速に冷却して、砂状、または、小石状にするような保存方法としてもよい。
【図面の簡単な説明】
【図１】本実施例の火葬した人骨灰の保存方法を説明したフローチャートである。
【図２】本実施例の火葬した人骨灰の保存方法により形成された成形体の例を示した図である。
【図３】（ａ）、（ｂ）ともに、本実施例の火葬した人骨灰の保存方法により形成された成形体の他の例を示した図である。
【図４】（ａ）、（ｂ）ともに、本実施例の火葬した人骨灰の保存方法により形成された成形体を他の物体に挿入または嵌着した例を示した図である。
【図５】Ｘ線回折装置を用いて行なった第１の例の解析結果を示したグラフである。
【図６】Ｘ線回折装置を用いて行なった第２の例の解析結果を示したグラフである。
【図７】Ｘ線回折装置を用いて行なった第３の例の解析結果を示したグラフである。
【符号の説明】
１〜５    成形体
１１、１２    他の物体
【図１】
2004167135.tif 000003
【図２】
2004167135.tif 000004
【図３】
2004167135.tif 000005
【図４】
2004167135.tif 000006
【図５】
2004167135.tif 000007
【図６】
2004167135.tif 000008
【図７】
2004167135.tif 000009